ДЕКОРАТИВНОЕ ИЗДЕЛИЕ

Полезная модель относится к декоративно-прикладному искусству, в частности, к изготовлению гончарной продукции непищевого назначения, ландшафтной керамики, сувенирной продукции, при реставрации керамических изделий.
Известно декоративное изделие (варианты) и способ его изготовления относится к декоративно-прикладному искусству, в частности изготовлению декоративных изделий и их элементов, например пейзажных и других живописных изображений, с использованием порошковых минеральных красок. В первом варианте в декоративное изделие, включающее закрепленные на подложке с помощью клеящего вещества в один или более слоев измельченные природные камни, введены дополнительно искусственные камни в порошкообразном состоянии, также закрепленные с помощью клеящего вещества. Во втором варианте декоративное изделие включает закрепленные на подложке с помощью клеящего вещества измельченные искусственные камни в порошкообразном состоянии (Заявка на изобретение РФ №93044270). Введение в декоративное изделие минеральных порошковых красок из шлаков и/или шлифовальных материалов вследствие расширения цветовой гаммы порошковых минеральных красок обеспечивает возможность размещения детализированного живописного изображения из минеральных порошковых красок на всей поверхности подложки декоративного изделия.
Недостатком аналога является высокая трудоемкость, а значит и себестоимость, изготавливаемых изделий, обусловленная большим количеством операций технологического цикла.
2
Известен также способ получения декоративно-защитных покрытий для покрытия керамических изделий, преимущественно силикатного и керамического лицевого кирпича, включающий очистку поверхности изделия, нанесение на изделие краски из порошкового материала и формирование покрытия, а перед нанесением порошкового материала на изделие последнее покрывают дициановым эфиром бисфенолов в количестве 30-40 г/м поверхности изделия (Патент РФ №2303349). После этого наносят порошковый материал электро- или трибостатически на керамические изделия и формируют покрытие путем нагревания изделия при температуре 180-210°C в течение 5-15 мин. Дициановые эфиры бисфенолов применяются для улучшения адгезии порошкового материала к керамике.
Данный способ получения декоративно-защитных покрытий наиболее близок к заявляемой полезной модели и принят в качестве прототипа.
Недостатком прототипа является необходимость применения дициановых эфиров бисфенолов, которые необходимо изготовить путем взаимодействия хлорциана с соответствующим бисфенолом в ацетоне в присутствии водной щелочи при объемном соотношении воды и ацетона 1:(2,9-4,3). Такой химический продукт не выпускается химической промышленностью и при его использовании в производстве многократно возрастает себестоимость выпускаемых изделий.
Техническим результатом заявляемой полезной модели является обеспечение адгезии порошкового материала к керамике изделий при одновременном снижении себестоимости выпускаемых декоративных изделий.
Заявленный технический результат достигается тем, что декоративное изделие, выполненное в виде, например, керамического цветочного горшка покрытие в виде, по крайней мере, одного слоя эмали, предпочтительно акриловой или полиакриловой, которая нанесена на керамическую поверхность изделия и выполняет функцию грунтовки. На слое грунта нанесен слой порошкового материала. Порошковый материал может быть в виде порошковой краски или порошкового лака, например, эпоксидно-полиэфирного.
Производство декоративных изделий осуществляется следующим образом.
После обжига глиняного изделия получается керамическое изделие, на поверхность которого наносится слой эмали в виде грунта толщиной 0,1-0,3 мм. Изделие выдерживается до момента высыхания грунтовки. При необходимости нанесения на изделие какого-либо изображения, художник наносит его эмалями того же состава, что и грунтовка, на декорируемую поверхность с последующей выдержкой для сушки. Далее на слой эмали производится электро- или трибостатически напыление порошкового материала, причем в зависимость от той фактуры поверхности декоративного изделия, которую нужно получить. Если требуется однотонная поверхность, наносится слой порошковой краски, если требуется сохранить изображение, то наносится слой порошкового бесцветного лака. Далее производится полимеризация порошкового материала при температуре 180-200°C до полного высыхания порошкового материала.
Заявитель провел экспериментальные исследования, подтвердившие способность эмали, предпочтительно акриловой или полиакриловой, усиливать адгезию порошкового материала к керамической поверхности изделия, а, после проведения испытаний на прочность и износостойкость покрытия декоративного изделия, установил, что многослойное покрытие, заявляемое в качестве полезной модели, обладает достаточными потребительскими свойствами.
В настоящий момент времени заявитель выпускает керамические декоративные изделия с вышеописанным покрытием и их себестоимость ненамного отличается от себестоимости керамических изделий, покрытых порошковым материалом, а промежуточный слой эмали незначительной стоимости позволяет обеспечить требуемую адгезию порошкового материала к керамике изделия.